(57)【要約】【課題】高湿環境から低湿環境への環境変化および低湿環境から高湿環境への環境変化があっても、出力画像の濃度および色味が変動しにくい、軽量かつ高耐久性の磁性キャリア粒子を有する磁性キャリアを提供する。【解決手段】磁性体および樹脂を含有する磁性キャリアコアと磁性キャリアコアの表面上に設けられた樹脂被覆層とを有する磁性キャリア粒子を含む磁性キャリアであって、磁性キャリアコアに含有される樹脂がヒドロキシ基を有し、磁性キャリアコアの表面部分が特定の化合物を含有し、磁性キャリアを温度３０℃／湿度８０％ＲＨの環境下に７２時間放置した際の、磁性キャリアの水分吸着量が、０．４０質量％以下である。【選択図】なし【特許請求の範囲】
【請求項１】
磁性体および樹脂を含有する磁性キャリアコアと、
前記磁性キャリアコアの表面上に設けられた樹脂被覆層と
を有する磁性キャリア粒子を含む磁性キャリアであって、
前記磁性キャリアコアに含有される樹脂が、ヒドロキシ基を有し、
前記磁性キャリアコアの表面部分が、下記式（１）で示される化合物
【化１】
2015179258.tif 000010
（式（１）中、Ｒは、炭素数８以上の炭化水素基を示す。Ｒ’は、−ＯＨ、−Ｃｌまたは−ＯＲ１0を示し、Ｒ１0は炭素数１以上の有機基を示す。）
を含有し、
前記磁性キャリアを温度３０℃／湿度８０％ＲＨの環境下に７２時間放置した際の、前記磁性キャリアの水分吸着量が、０．４０質量％以下である
ことを特徴とする磁性キャリア。
【請求項２】
前記磁性キャリアコアが、前記樹脂中に前記磁性体が分散している磁性キャリアコアである請求項１に記載の磁性キャリア。
【請求項３】
前記磁性体が、磁性鉄酸化物粒子である請求項２に記載の磁性キャリア。
【請求項４】
前記磁性体が、空孔を有する多孔質磁性粒子であり、
前記磁性キャリアコアが、前記多孔質磁性粒子の前記空孔に前記樹脂が充填されている磁性キャリアコアである
請求項１に記載の磁性キャリア。
【請求項５】
前記多孔質磁性粒子の材質が、フェライトである請求項４に記載の磁性キャリア。
【請求項６】
前記磁性キャリアコア中の前記式（１）で示される化合物の含有量が、前記磁性キャリアコア１００質量部に対して０．３質量部以上４．０質量部以下である請求項１〜５のいずれか１項に記載の磁性キャリア。
【請求項７】
前記樹脂の前記ヒドロキシ基の一部が、前記式（１）で示される化合物の一部によってエステル化されている請求項１〜６のいずれか１項に記載の磁性キャリア。
【請求項８】
前記式（１）で示される化合物が、
ヒドロキシ基を有さない炭素数が９以上の脂肪酸、
ヒドロキシ基を有さない炭素数が９以上の脂肪酸のエステル化合物、
ヒドロキシ基を有さない炭素数が９以上の脂肪酸の無水物、および、
ヒドロキシ基を有さない炭素数が９以上の脂肪酸の塩化物
からなる群より選択される少なくとも１種の化合物である請求項１〜７のいずれか１項に記載の磁性キャリア。
【請求項９】
前記炭素数が９以上の脂肪酸が、ノナン酸、デカン酸、ラウリン酸、ミリスチン酸、ステアリン酸、ベヘン酸、オクタコサン酸、テトラデカン酸、および、トリアコンタン酸からなる群より選択される少なくとも１種である請求項８に記載の磁性キャリア。
【請求項１０】
前記式（１）で示される化合物が、ステアリン酸ステアリル、および、ベヘン酸ベヘニルからなる群より選択される少なくとも１種である請求項８または９に記載の磁性キャリア。
【請求項１１】
請求項１〜１０のいずれか１項に記載の磁性キャリアと、
トナーと
を有する二成分系現像剤。
【発明の詳細な説明】
【技術分野】
【０００１】
本発明は、電子写真法によって静電潜像（静電荷像）を現像（顕像化）するための二成分系現像剤に用いられる磁性キャリア、および、該磁性キャリアを有する二成分系現像剤に関する。
【背景技術】
【０００２】
近年、電子写真法は、複写機やプリンターなどに広く採用されている。電子写真法には、細線、小文字、写真、フルカラー画像などの様々な対象に対応できることが要求されている。また、画像の高画質化、画像出力の高速化および連続化に対応できることも要求されている。これらの要求は、今後もますます高くなるものと思われる。
【０００３】
これらの要求を満たすため、二成分系現像剤に用いられる磁性キャリアの磁性キャリア粒子としては、高速化や連続画像出力化によってもトナー粒子を壊すことが少ない、比重が２．０以上４．５以下程度の軽量の複合体粒子がよく使用されている。
【０００４】
また、長期間にわたって高画質の画像を出力するため、磁性キャリアは、長期間の使用によってもトナーに与える帯電量が変化しにくく、環境の変化によってもトナーに与える帯電量が変化しにくい特性を有することが重要である。このような特性を満たすため、磁性キャリアには、耐久性に優れていることが要求される。
【０００５】
磁性キャリアの耐久性を向上させる技術として、特許文献１には、磁性芯材粒子（磁性キャリアコア）の表面上にシランカップリング剤などを含有するシリコーン樹脂被覆層を設けてなる磁性キャリア粒子が記載されている。
特許文献２には、磁性芯材粒子（磁性キャリアコア）の表面をカップリング剤で処理し、その表面上にシリコーン樹脂を被覆してなる磁性キャリア粒子が記載されている。
特許文献３には、磁性芯材粒子（磁性キャリアコア）の表面をアミノシランカップリング剤で処理し、その表面上にアミノシランカップリング剤と反応し得る官能基を有する樹脂からなる被覆層を設けてなる磁性キャリア粒子が記載されている。
【０００６】
また、磁性キャリア粒子の軽量化の観点から、キャリア粒子を構成する磁性キャリアコアの構成は、磁性体および樹脂（樹脂成分）を含む構成であることが多い。
磁性キャリアコアに樹脂を使用することで生じる課題として、低湿環境から高湿環境への環境変化に起因する出力画像の濃度や色味の変動が挙げられる。これは、樹脂の水分吸着性が要因であると考えられる。
【０００７】
特許文献４、特許文献５および特許文献６には、磁性キャリア粒子の水分吸着量を規定し、磁性キャリア粒子の水分吸着量を抑制する技術が記載されている。
【先行技術文献】
【特許文献】
【０００８】
【特許文献１】特開平７−１０４５２２号公報
【特許文献２】特開昭６２−１２１４６３号公報
【特許文献３】特開平４−１９８９４６号公報
【特許文献４】特開２００１−０７５３１５号公報
【特許文献５】特開平９−１２７７３６号公報
【特許文献６】特開２００９−１３９７０７号公報
【発明の概要】
【発明が解決しようとする課題】
【０００９】
しかしながら、磁性キャリアの耐久性を向上させる技術として、特許文献１、特許文献２および特許文献３に記載されている技術には、さらなる改良の余地があった。また、高湿環境から低湿環境への環境変化に起因する課題を解決する技術として、特許文献４、特許文献５および特許文献６に記載されている技術には、さらなる改善の余地があった。
本発明の目的は、高湿環境から低湿環境への環境変化および低湿環境から高湿環境への環境変化があっても、出力画像の濃度および色味が変動しにくい、軽量かつ高耐久性の磁性キャリア粒子を有する磁性キャリアを提供することにある。
また、本発明の目的は、上記磁性キャリアを有する二成分系現像剤を提供することにある。
【課題を解決するための手段】
【００１０】
本発明は、
磁性体および樹脂を含有する磁性キャリアコアと、
前記磁性キャリアコアの表面上に設けられた樹脂被覆層と、
を有する磁性キャリア粒子を含む磁性キャリアであって、
前記磁性キャリアコアに含有される樹脂が、ヒドロキシ基を有し、
前記磁性キャリアコアの表面部分が、下記式（１）で示される化合物
【化１】
2015179258.tif 000002
（式（１）中、Ｒは、炭素数８以上の炭化水素基を示す。Ｒ’は、−ＯＨ、−Ｃｌまたは−ＯＲ１0を示し、Ｒ１0は炭素数１以上の有機基を示す。）
を含有し、
前記磁性キャリアを温度３０℃／湿度８０％ＲＨの環境下に７２時間放置した際の、前記磁性キャリアの水分吸着量が、０．４０質量％以下である
ことを特徴とする磁性キャリアである。
また、本発明は、上記磁性キャリアおよびトナーを有する二成分系現像剤である。
【発明の効果】
【００１１】
本発明によれば、高湿環境から低湿環境への環境変動および低湿環境から高湿環境への環境変動があっても、出力画像の濃度および色味が変動しにくい、軽量かつ高耐久性の磁性キャリア粒子を有する磁性キャリアを提供することができる。
また、本発明によれば、上記磁性キャリアを有する二成分系現像剤を提供することができる。
【図面の簡単な説明】
【００１２】
【図１】本発明で用いた画像形成装置の概略図である。
【図２】本発明で用いた画像形成装置の概略図である。
【図３】飛び散り評価用の画像である。
【発明を実施するための形態】
【００１３】
本発明の磁性キャリアに含まれる磁性キャリア粒子は、磁性体および樹脂（樹脂成分）を含有する磁性キャリアコアと、前記磁性キャリアコアの表面上に設けられた樹脂被覆層と、を有する。そして、磁性キャリアコアに含有される樹脂が、ヒドロキシ基を有し、磁性キャリアコアの表面部分が、下記式（１）で示される化合物を含有する。
【化２】
2015179258.tif 000003
（式（１）中、Ｒは、炭素数８以上の炭化水素基を示す。Ｒ’は、−ＯＨ、−Ｃｌまたは−ＯＲ１0を示し、Ｒ１0は炭素数１以上の有機基を示す。）
【００１４】
そして、本発明の磁性キャリアは、温度３０℃／湿度８０％ＲＨの環境下に７２時間放置した際の水分吸着量が、０．４０質量％以下である。
【００１５】
磁性キャリア粒子には軽量化が求められるため、磁性キャリア粒子に用いられる磁性キャリアコアは、近年、樹脂と磁性体で構成されることが一般的になりつつある。従来から磁性キャリア粒子としてよく用いられている磁性フェライト粒子は、比重４．７以上の重い粒子であるが、安価で製造することができる。よって、樹脂と磁性体で構成される磁性キャリアコアに使用する樹脂も、安価なものが求められている。
【００１６】
そのような樹脂として、例えば、フェノール樹脂が挙げられる。フェノール樹脂は安価で扱いやすいだけでなく、熱硬化性のフェノール樹脂は、それを粒子化したときの強度が高いため、優れた樹脂である。
しかしながら、フェノール樹脂はヒドロキシ基を有するため、水分吸着性が高く、環境変動に対して、出力画像の濃度および色味が変動しやすい課題があった。
【００１７】
環境変動に対する出力画像の濃度および色味の変動を抑えるため、フェノール樹脂のヒドロキシ基を、シランカップリング剤で反応させることが、従来行われている。これにより、水分吸着性が改善し、高湿環境における水分の吸着を抑制することが可能となった。
【００１８】
しかしながら、高湿環境から低湿環境に変動した際、トナーのチャージアップが生じやすくなり、環境変動に対する出力画像濃度および色味の変動に関しては、まだ改善の余地があった。
【００１９】
本発明者らは、鋭意検討の結果、磁性キャリアコアの表面部分に上記式（１）で示される化合物を含有させることで、高湿環境から低湿環境に変動してもトナーのチャージアップが生じにくい磁性キャリアが得られることを見出した。
【００２０】
磁性キャリアコアの表面部分に上記式（１）で示される化合物を含有させることで、水分吸着性を改善することができ、かつ、トナーのチャージアップも改善することができる。
【００２１】
上記式（１）で示される化合物としては、例えば、
ヒドロキシ基を有さない炭素数が９以上の脂肪酸、
ヒドロキシ基を有さない炭素数が９以上の脂肪酸のエステル化合物、
ヒドロキシ基を有さない炭素数が９以上の脂肪酸の無水物、
ヒドロキシ基を有さない炭素数が９以上の脂肪酸の塩化物
などが挙げられる。これらの化合物は疎水性が高く、かつ、トナーへの帯電付与を穏やかに行う傾向がある。
【００２２】
上記式（１）で示される化合物は、磁性キャリアコアの表面部分に未反応のまま含有させてよいし、上記式（１）で示される化合物の一部によって磁性キャリアコア中の樹脂のヒドロキシ基の一部をエステル化させた状態で含有させてもよい。好ましくは後者である。上記式（１）で示される化合物の一部によって磁性キャリアコア中の樹脂のヒドロキシ基の一部をエステル化させることにより、磁性キャリアコアの表面のヒドロキシ基の数を減らすことができる。そのため、磁性キャリアコア中の樹脂の水分吸着性をより抑えることができる。また、上記式（１）で示される化合物が磁性キャリアコアに付加されているため、より長期的に、環境変動の影響が小さい磁性キャリアを得ることができる。
【００２３】
磁性キャリアコアに含有される樹脂のヒドロキシ基の一部を上記式（１）で示される化合物の一部でエステル化する場合、当該エステル化は既知の反応により行うことができる。
磁性キャリアコアの表面部分に上記式（１）で示される化合物を含有させる方法としては、例えば、磁性キャリアコアと、上記式（１）で示される化合物とを加熱しながら攪拌する方法や、機械的せん断力を用いる方法などが挙げられる。
【００２４】
本発明の磁性キャリアは、温度３０℃／湿度８０％ＲＨの環境下に７２時間放置した際の水分吸着量が０．４０質量％以下である。これにより、高湿環境に対する安定性が高くなる。
【００２５】
本発明では、磁性キャリアの温度３０℃／湿度８０％ＲＨの環境下に７２時間放置した際の水分吸着量を０．４０質量％以下にするために、上記式（１）で示される化合物を磁性キャリアコアの表面部分に含有させている。上記式（１）で示される化合物の好ましい含有量は、磁性キャリアコア１００質量部に対して、０．３質量部以上４．０質量部以下である。樹脂のヒドロキシ基の一部が上記式（１）で示される化合物でエステル化されている場合、当該エステル化に供されている上記式（１）で示される化合物の量も、当該含有量に含まれる。
【００２６】
上記炭素数が９以上の脂肪酸としては、例えば、ノナン酸、デカン酸、ラウリン酸（ドデカン酸）、ミリスチン酸（テトラデカン酸）、ステアリン酸（オクタデカン酸）、ベヘン酸（ドコサン酸）、オクタコサン酸、トリアコンタン酸などが挙げられる。
【００２７】
上記式（１）で示される化合物の中でも、脂肪酸のエステル化合物が好ましい。脂肪酸のエステル化合物の中でも、ステアリン酸ステアリル、ベヘン酸ベヘニルが好ましい。
【００２８】
処理前の磁性キャリアコアについて説明する。
本発明の磁性キャリアに含まれる磁性キャリア粒子は、磁性体と、ヒドロキシ基を有する樹脂とを含有する磁性キャリアコアを有する。
磁性体と樹脂とを含有する磁性キャリアコアとしては、例えば、
樹脂中に磁性体が分散している磁性体分散型樹脂粒子、
多孔質磁性粒子の空孔に樹脂が充填されている樹脂充填型多孔質磁性粒子
などが挙げられる。
これらは、磁性キャリアコアの真密度を低くできるため、トナーへの負荷を軽減することができ、トナー粒子を壊すことが少ない。これにより、高速に連続的に長期間使用しても画質の劣化が少なくなり、また、トナーと磁性キャリアとを有する二成分系現像剤の交換頻度を減らすことが可能となる。
【００２９】
磁性体分散型樹脂粒子について説明する。
磁性体分散型樹脂粒子に使用する磁性体としては、例えば、
マグネタイト粒子、
マグヘマイト粒子、
マグネタイト粒子もしくはマグヘマイト粒子にケイ素の酸化物、ケイ素の水酸化物、アルミニウムの酸化物およびアルミニウムの水酸化物からなる群より選択される少なくとも１種を含有する磁性鉄酸化物粒子、
バリウムおよびストロンチウムからなる群より選択される少なくとも１種を含有するマグネトプランバイト型フェライト粒子、
マンガン、ニッケル、亜鉛、リチウムおよびマグネシウムからなる群より選択される少なくとも１種を含有するスピネル型フェライト粒子
などの磁性無機化合物粒子が挙げられる。これらの中でも、磁性鉄酸化物粒子が好ましい。
【００３０】
また、上記磁性体（磁性無機化合物粒子）とともに、
ヘマタイト粒子などの非磁性鉄酸化物粒子、
ゲータイト粒子などの非磁性含水酸化第二鉄粒子、
酸化チタン粒子、
シリカ粒子、
タルク粒子、
アルミナ粒子、
硫酸バリウム粒子、
炭酸バリウム粒子、
カドミウムイエロー粒子、
炭酸カルシウム粒子、
亜鉛華粒子
などの非磁性無機化合物粒子を併用することができる。
【００３１】
磁性無機化合物粒子および非磁性無機化合物粒子を併用する場合、これらの混合割合は、両粒子の合計質量に対して、磁性無機化合物粒子が３０質量％以上であることが好ましい。
【００３２】
本発明において、磁性無機化合物粒子および非磁性無機化合物粒子は、全部または一部が親油化処理剤で処理されていることが好ましい。
【００３３】
親油化処理剤としては、例えば、
エポキシ基、アミノ基、メルカプト基、有機酸基、エステル基、ケトン基、ハロゲン化アルキル基およびアルデヒド基からなる群より選択される少なくとも１種の官能基を有する有機化合物や、
それら有機化合物の混合物
などが挙げられる。
【００３４】
官能基を有する有機化合物としては、カップリング剤が好ましい。カップリング剤の中でも、シランカップリング剤、チタンカップリング剤、アルミニウムカップリング剤がより好ましい。それらの中でも、シラン系カップリング剤がより好ましい。
【００３５】
磁性体分散型樹脂粒子を構成する樹脂としては、熱硬化性樹脂が好ましい。
【００３６】
熱硬化性樹脂としては、例えば、フェノール樹脂、エポキシ樹脂、不飽和ポリエステル樹脂などが挙げられる。これらの中でも、安価で製造容易性の観点から、フェノール樹脂が好ましい。
【００３７】
磁性体分散型樹脂粒子を構成する樹脂の割合は、磁性体分散型樹脂粒子の全質量に対して、１質量％以上２０質量％以下であることが好ましい。また、磁性体（磁性無機化合物粒子）の割合は、磁性体分散型樹脂粒子の全質量に対して、８０質量％以上９９質量％以下であることが好ましい。
【００３８】
磁性体分散型樹脂粒子の製造方法について説明する。
磁性体分散型樹脂粒子は、例えば、まず、磁性無機化合物粒子／非磁性無機化合物粒子および塩基性触媒の存在下で、水性媒体中にフェノール類とアルデヒド類とを入れ、撹拌する。その後、フェノール類とアルデヒド類とを反応させ、硬化させて、磁性無機化合物粒子／非磁性無機化合物粒子とフェノール樹脂とを含有する磁性体分散型樹脂粒子を製造することができる。
【００３９】
また、磁性無機化合物粒子／非磁性無機化合物粒子を含有する樹脂を粉砕する、いわゆる、混練粉砕法などによって磁性体分散型樹脂粒子を製造することもできる。磁性キャリアの粒径の制御の容易性や、磁性キャリアをシャープな粒度分布にする観点から、前者の方法が好ましい。
【００４０】
樹脂充填型多孔質磁性粒子について説明する。
多孔質磁性粒子の材質としては、例えば、マグネタイト、フェライトなどが挙げられる。これらの中でも、多孔質構造の制御の容易性や、抵抗調整の容易性の観点から、フェライトが好ましい。
【００４１】
フェライトは、下記式（２）で示される焼結体である。
（Ｍ１２Ｏ）ｘ（Ｍ２Ｏ）ｙ（Ｆｅ２Ｏ３）ｚ  ・・・（２）
（式（２）中、Ｍ１は、１価の金属原子を示す。Ｍ２は、２価の金属原子を示す。ｘ＋ｙ＋ｚ＝１．０である。ｘは、０≦ｘ≦０．８である。ｙは、０≦ｙ≦０．８である。ｚは、０．２＜ｚ＜１．０である。ｘおよびｙがともに０であることはない。）
【００４２】
上記式（２）中、Ｍ１およびＭ２は、Ｌｉ、Ｆｅ、Ｍｎ、Ｍｇ、Ｓｒ、Ｃｕ、Ｚｎ、Ｃａからなる群から選択される金属原子であることが好ましい。その他、Ｍ１および／またはＭ２は、Ｎｉ、Ｃｏ、Ｂａ、Ｙ、Ｖ、Ｂｉ、Ｉｎ、Ｔａ、Ｚｒ、Ｂ、Ｍｏ、Ｎａ、Ｓｎ、Ｔｉ、Ｃｒ、Ａｌ、Ｓｉ、希土類原子であってもよい。
【００４３】
磁性キャリアコアに用いられる多孔質磁性粒子には、磁化量を適度に維持し、空孔径を適度なサイズにし、多孔質磁性粒子の表面の凹凸状態を適度な状態にすることが求められる。
多孔質磁性粒子の材質にフェライトを採用する場合、フェライト化反応の速度を容易に制御でき、多孔質磁性粒子の比抵抗と磁気力を適度に制御できることも求められる。以上の観点から、フェライトの中でも、Ｍｎを含有するフェライトが好ましく、具体的には、Ｍｎ系フェライト、Ｍｎ−Ｍｇ系フェライト、Ｍｎ−Ｍｇ−Ｓｒ系フェライト、Ｌｉ−Ｍｎ系フェライトが好ましい。
【００４４】
樹脂充填型多孔質磁性粒子の製造方法について説明する。
【００４５】
〈工程１（秤量・混合工程）〉
フェライトの原料を秤量し、混合する。フェライトの原料としては、例えば、フェライトを構成する金属の粒子、金属の酸化物の粒子、金属の水酸化物の粒子、金属のシュウ酸塩の粒子、金属の炭酸塩の粒子などが挙げられる。
【００４６】
フェライトの原料を混合する装置としては、例えば、ボールミル、遊星ミル、ジオットミル、振動ミルなどが挙げられる。これらの中でも、混合性の観点から、ボールミルが好ましい。具体的には、ボールミル中に、秤量したフェライトの原料およびボールを入れ、０．１時間以上２０．０時間以下の範囲でフェライトの原料を粉砕し、混合することが好ましい。
【００４７】
〈工程２（仮焼成工程）〉
工程１で粉砕し、混合したフェライトの原料を、大気中で、焼成温度７００℃以上１２００℃以下の範囲で、０．５時間以上５．０時間以下の範囲で仮焼成し、フェライト化し、仮焼フェライトを得る。焼成に用いられる炉としては、例えば、バーナー式焼却炉、ロータリー式焼成炉、電気炉などが挙げられる。
【００４８】
〈工程３（粉砕工程）〉
工程２で得た仮焼フェライトを粉砕機で粉砕し、仮焼フェライト粉砕品を得る。
【００４９】
粉砕機としては、例えば、クラッシャー、ハンマーミル、ボールミル、ビーズミル、遊星ミル、ジオットミルなどが挙げられる。
【００５０】
ボールミルやビーズミルを用いる場合、所望の粒径の仮焼フェライト粉砕品を得るためには、例えば、ボールやビーズの素材、粒径を制御したり、粉砕時間（運転時間）を制御したりすることが好ましい。具体的には、粒径が小さい仮焼フェライト粉砕品を得るためには、比重の重いボールやビーズを用いたり、粉砕時間を長くしたりすればよい。また、粒度分布が広い仮焼フェライト粉砕品を得るためには、比重の重いボールやビーズを用いたり、粉砕時間を短くしたりすればよい。また、粒径の異なる複数の仮焼フェライト粉砕品を混合することでも、粒度分布が広い仮焼フェライト粉砕品を得ることができる。
【００５１】
また、ボールミルやビーズミルを用いる場合、乾式より湿式の方が、仮焼フェライト粉砕品がミルの中で舞い上がることが少なく、粉砕効率が高くなる。このため、乾式より湿式の方が好ましい。
【００５２】
〈工程４（造粒工程）〉
工程３で得た仮焼フェライト粉砕品に対し、水および結着材料と、必要に応じて、細孔調整剤を加える。
細孔調整剤としては、例えば、発泡剤、樹脂粒子などが挙げられる。
発泡剤として、例えば、炭酸水素ナトリウム、炭酸水素カリウム、炭酸水素リチウム、炭酸水素アンモニウム、炭酸ナトリウム、炭酸カリウム、炭酸リチウム、炭酸アンモニウムなどが挙げられる。
樹脂粒子として、例えば、
ポリエステル、ポリスチレン、スチレン−ビニルトルエン共重合体、スチレン−ビニルナフタリン共重合体、スチレン−アクリル酸エステル共重合体、スチレン−メタクリル酸エステル共重合体、スチレン−α−クロルメタクリル酸メチル共重合体、スチレン−アクリロニトリル共重合体、スチレン−ビニルメチルケトン共重合体、スチレン−ブタジエン共重合体、スチレン−イソプレン共重合体、スチレン−アクリロニトリル−インデン共重合体などのスチレン共重合体、
ポリ塩化ビニル、フェノール樹脂、変性フェノール樹脂、マレイン樹脂、アクリル樹脂、メタクリル樹脂、ポリ酢酸ビニル、シリコーン樹脂；脂肪族多価アルコール、脂肪族ジカルボン酸、芳香族ジカルボン酸、芳香族ジアルコール類およびジフェノール類から選択されるモノマーを構造単位として有するポリエステル、
ポリウレタン、ポリアミド、ポリビニルブチラール、テルペン樹脂、クマロンインデン樹脂、石油樹脂、ポリエステルユニットとビニル系ポリマーユニットを有しているハイブリッド樹脂
などの樹脂の粒子が挙げられる。
【００５３】
結着材料としては、例えば、ポリビニルアルコールなどが挙げられる。
【００５４】
工程３において、湿式で粉砕した場合は、フェライトスラリー中に含まれている水も考慮し、結着材料と必要に応じて細孔調整剤を加えることが好ましい。
【００５５】
得られたフェライトスラリーを、噴霧乾燥機を用い、１００℃以上２００℃以下の加温雰囲気下で乾燥させ、造粒して造粒品を得る。噴霧乾燥機としては、例えば、スプレードライヤーが使用できる。
【００５６】
〈工程５（本焼成工程）〉
工程４で得た造粒品を、８００℃以上１４００℃以下の範囲で、１時間以上２４時間以下の範囲で、焼成する。焼成温度を上げたり、焼成時間を長くしたりすることで、多孔質磁性粒子の焼成が進み、その結果、細孔径は小さくなり、細孔の数が減る傾向にある。
【００５７】
〈工程６（選別工程）〉
以上のように本焼成した粒子を解砕した後、必要に応じて、分級したり、篩分したりして、粗大粒子や微小粒子を除去してもよい。磁性キャリアコアの体積分布基準５０％粒径（Ｄ５０）は、出力画像へのキャリア付着や出力画像のガサツキを抑制する観点から、１８．０μｍ以上６８．０μｍ以下であることが好ましい。
【００５８】
多孔質磁性粒子は、内部の細孔容積によっては、物理的強度が低くなることがある。そのため、磁性キャリアコアとして多孔質磁性粒子を用いるためには、多孔質磁性粒子の空孔の少なくとも一部に樹脂を充填することが好ましい。多孔質磁性粒子に充填される樹脂の量としては、樹脂充填前の多孔質磁性粒子の全質量に対して、２質量％以上１５質量％以下であることが好ましい。磁性キャリアコアごとの樹脂の含有量（充填量）にバラつきが小さければ、空孔の一部にのみ樹脂が充填されていてもよいし、多孔質磁性粒子の表面近傍の空孔にのみ樹脂が充填され、内部に空隙が残っていてもよい。多孔質磁性粒子の空孔が完全に樹脂で充填されていてもよい。
【００５９】
多孔質磁性粒子の空孔に樹脂を充填する方法としては、例えば、まず、樹脂を溶剤に溶解させて樹脂溶液を調製する。そして、樹脂溶液を、浸漬法、スプレー法、ハケ塗り法などの方法で多孔質磁性粒子の空孔に添加し、その後、溶剤を揮発させる方法が挙げられる。また、流動床などの塗布手段により、多孔質磁性粒子を樹脂溶液に含浸させ、その後、溶剤を揮発させる方法が挙げられる。樹脂溶液に用いられる溶剤としては、例えば、トルエン、キシレン、セルソルブブチルアセテート、メチルエチルケトン（ＭＥＫ）、メチルイソブチルケトン、メタノールなどの有機溶剤が挙げられる。また、水溶性の樹脂またはエマルジョンタイプの樹脂である場合には、溶剤として水を用いることもできる。
【００６０】
樹脂溶液における樹脂の量は、樹脂溶液の全質量に対して、１質量％以上５０質量％以下であることが好ましく、１質量％以上４０質量％以下であることがより好ましい。５０質量％以下であれば、樹脂溶液の粘度が低いため、多孔質磁性粒子の空孔に樹脂溶液が均一に浸透しやすい。また、１質量％以上であれば、多孔質磁性粒子に十分な量の樹脂を充填しやすくなる。
【００６１】
多孔質磁性粒子の空孔に充填するヒドロキシ基を有する樹脂としては、熱可塑性樹脂を用いてもよいし、熱硬化性樹脂を用いてもよい。多孔質磁性粒子の空孔に充填する充填する樹脂としては、多孔質磁性粒子に対する親和性が高いものが好ましい。親和性が高い樹脂を用いた場合、多孔質磁性粒子の空孔への樹脂の充填とともに、多孔質磁性粒子の表面も樹脂で覆うことが容易になる。
【００６２】
多孔質磁性粒子に充填する樹脂として、熱可塑性樹脂としては、例えば、ノボラック樹脂、飽和アルキルポリエステル、ポリアリレート、ポリアミドなどが挙げられる。また、熱硬化性樹脂としては、フェノール樹脂、エポキシ樹脂、不飽和ポリエステル樹脂などが挙げられる。
【００６３】
磁性キャリアコアの表面部分に上記式（１）で示される化合物を含有させる直前に、含有させる前の磁性キャリアコアを加熱・減圧乾燥させることが、磁性キャリアの環境安定性を向上させる観点から好ましい。また、同じ観点から、磁性キャリアコアに含有される樹脂のヒドロキシ基の一部を上記式（１）で示される化合物でエステル化する場合は、当該エステル化の直前に、エステル化前の磁性キャリアコアを加熱・減圧乾燥させることが好ましい。
【００６４】
本発明の磁性キャリアに含まれる磁性キャリア粒子は、磁性キャリアコアの表面上に設けられた樹脂被覆層を有する粒子である。
【００６５】
磁性キャリアコアの表面を樹脂により被覆することにより、磁性体の部分の割合や面積をより精密に制御することができるようになり、磁性キャリアの環境安定性が向上する。また、磁性キャリア粒子の表面からのトナーの離型性、磁性キャリア粒子の表面のトナー粒子や外添剤の汚染性、トナーへの帯電付与能や磁性キャリアの抵抗を制御する観点からも、磁性キャリアコアの表面を樹脂により被覆することが好ましい。
【００６６】
本発明の磁性キャリアコアの表面を樹脂で被覆する方法としては、例えば、まず、樹脂を溶剤に溶解させて樹脂溶液を調製する。そして、樹脂溶液を、浸漬法、スプレー法、ハケ塗り法、乾式法、流動床などの塗布方法により塗布し、乾燥させることによって磁性キャリアコアの表面を樹脂で被覆する方法が挙げられる。これら塗布方法の中でも、磁性キャリアコアを適度に表面に露出させることができる浸漬法が好ましい。被覆する樹脂の量は、磁性キャリアコア１００質量部に対して、０．１質量部以上５．０質量部以下であることが好ましい。
【００６７】
本発明の磁性キャリアと組み合わせて用いられるトナーについて説明する。
トナーは、トナー粒子と、必要に応じて外添剤（無機微粒子）を有する。
トナー粒子に用いられる結着樹脂としては、例えば、ビニル系樹脂、ポリエステル、エポキシ樹脂などが挙げられる。これらの中でも、帯電性や定着性の観点から、ビニル系樹脂、ポリエステルが好ましい。
【００６８】
本発明においては、必要に応じて、
ビニル系モノマーの単独重合体もしくは共重合体、
ポリエステル、
ポリウレタン、
エポキシ樹脂、
ポリビニルブチラール、
ロジン、
変性ロジン、
テルペン樹脂、
フェノール樹脂、
脂肪族もしくは脂環族炭化水素樹脂、
芳香族系石油樹脂
などを結着樹脂に混合して用いることができる。
【００６９】
２種以上の樹脂を混合して、トナー粒子の結着樹脂として用いる場合、分子量の異なる樹脂を混合して用いることが好ましい。
【００７０】
結着樹脂のガラス転移温度は、４５℃以上８０℃以下であることが好ましく、５５℃以上７０℃以下であることがより好ましい。
結着樹脂の数平均分子量（Ｍｎ）は、２，５００以上５０，０００以下であることが好ましい。
結着樹脂の重量平均分子量（Ｍｗ）は、１０，０００以上１，０００，０００以下であることが好ましい。
【００７１】
ポリエステルとしては、ポリエステルの全成分中、４５ｍｏｌ％以上５５ｍｏｌ％以下がアルコール成分であり、５５ｍｏｌ％以下４５ｍｏｌ％以上が酸成分であるポリエステルが好ましい。
【００７２】
ポリエステルの酸価は、９０ｍｇＫＯＨ／ｇ以下であることが好ましく、５０ｍｇＫＯＨ／ｇ以下であることがより好ましい。また、ポリエステルの水酸基価は、５０ｍｇＫＯＨ／ｇ以下であることが好ましく、３０ｍｇＫＯＨ／ｇ以下であることがより好ましい。これは、ポリエステルの分子鎖の末端基数が少ないほど、トナーの帯電特性の環境依存性が小さくなる傾向があるためである。
【００７３】
ポリエステルのガラス転移温度は、５０℃以上７５℃以下であることが好ましく、５５℃以上６５℃以下であることがより好ましい。
ポリエステルの数平均分子量（Ｍｎ）は、１，５００以上５０，０００以下であることが好ましく、２，０００以上２０，０００以下であることがより好ましくい。
ポリエステルの重量平均分子量（Ｍｗ）は、６，０００以上１００，０００以下であることが好ましく、１０，０００以上９０，０００以下であることがより好ましい。
【００７４】
トナーとして磁性トナーを用いる場合、磁性トナーを構成する磁性トナー粒子に含まれる磁性体としては、例えば、
マグネタイト、マグヘマイト、フェライトなどの酸化鉄、または、他の金属酸化物を含む酸化鉄、
Ｆｅ，Ｃｏ，Ｎｉなどの金属、または、これらの金属とＡｌ，Ｃｏ，Ｃｕ，Ｐｂ，Ｍｇ，Ｎｉ，Ｓｎ，Ｚｎ，Ｓｂ，Ｂｅ，Ｂｉ，Ｃｄ，Ｃａ，Ｍｎ，Ｓｅ，Ｔｉ，Ｗ，Ｖなどの金属との合金、ならびに
これらの混合物
などが挙げられる。
【００７５】
より具体的には、
四三酸化鉄（Ｆｅ３Ｏ４）、
三二酸化鉄（γ−Ｆｅ２Ｏ３）、
酸化鉄亜鉛（ＺｎＦｅ２Ｏ４）、
酸化鉄イットリウム（Ｙ３Ｆｅ５Ｏ１２）、
酸化鉄カドミウム（ＣｄＦｅ２Ｏ４）、
酸化鉄ガドリニウム（Ｇｄ３Ｆｅ５Ｏ１２）、
酸化鉄銅（ＣｕＦｅ２Ｏ４）、
酸化鉄鉛（ＰｂＦｅ１２Ｏ１９）、
酸化鉄ニッケル（ＮｉＦｅ２Ｏ４）、
酸化鉄ネオジム（ＮｄＦｅ２Ｏ３）、
酸化鉄バリウム（ＢａＦｅ１２Ｏ１９）、
酸化鉄マグネシウム（ＭｇＦｅ２Ｏ４）、
酸化鉄マンガン（ＭｎＦｅ２Ｏ４）、
酸化鉄ランタン（ＬａＦｅＯ３）、
鉄（Ｆｅ）、
コバルト（Ｃｏ）、
ニッケル（Ｎｉ）
などが挙げられる。
【００７６】
磁性トナー粒子中の磁性体の含有量は、磁性トナー粒子中の結着樹脂１００質量部に対して、２０質量部以上１５０質量部以下であることが好ましく、５０質量部以上１３０質量部以下であることがより好ましい。さらに好ましくは、６０質量部以上１２０質量部以下である。
【００７７】
トナー粒子に用いられる非磁性の着色剤としては、以下のものが挙げられる。
【００７８】
ブラックトナー用着色剤としては、例えば、
カーボンブラック、
イエロー着色剤、マゼンタ着色剤およびシアン着色剤を用いて黒色に調整したもの
などが挙げられる。
【００７９】
マゼンタトナー用着色剤しては、例えば、縮合アゾ化合物、ジケトピロロピロール化合物、アンスラキノン、キナクリドン化合物、塩基染料レーキ化合物、ナフトール化合物、ベンズイミダゾロン化合物、チオインジゴ化合物、ペリレン化合物などが挙げられる。具体的には、
Ｃ．Ｉ．ピグメントレッド１、２、３、４、５、６、７、８、９、１０、１１、１２、１３、１４、１５、１６、１７、１８、１９、２１、２２、２３、３０、３１、３２、３７、３８、３９、４０、４１、４８：２、４８：３，４８：４、４９、５０、５１、５２、５３、５４、５５、５７：１、５８、６０、６３、６４、６８、８１：１、８３、８７、８８、８９、９０、１１２、１１４、１２２、１２３、１４４、１４６、１５０、１６３、１６６、１６９、１７７、１８４、１８５、２０２、２０６、２０７、２０９、２２０、２２１、２３８、２５４、２６９、
Ｃ．Ｉ．ピグメントバイオレット１９、
Ｃ．Ｉ．バットレッド１、２、１０、１３、１５、２３、２９、３５
などの顔料が挙げられる。
【００８０】
また、マゼンタトナー用着色剤として、例えば、
Ｃ．Ｉソルベントレッド１、３、８、２３、２４、２５、２７、３０、４９、８１、８２、８３、８４、１００、１０９、１２１、
Ｃ．Ｉ．ディスパースレッド９、
Ｃ．Ｉ．ソルベントバイオレット８、１３、１４、２１、２７、
Ｃ．Ｉ．ディスパーバイオレット１
などの油溶染料や、
Ｃ．Ｉ．ベーシックレッド１、２、９、１２、１３、１４、１５、１７、１８、２２、２３、２４、２７、２９、３２、３４、３５、３６、３７、３８、３９、４０、
Ｃ．Ｉ．ベーシックバイオレット１、３、７、１０、１４、１５、２１、２５、２６、２７、２８
などの塩基性染料なども挙げられる。
【００８１】
シアントナー用着色剤としては、例えば、
Ｃ．Ｉ．ピグメントブルー１、２、３、７、１５：２、１５：３、１５：４、１６、１７、６０、６２、６６、
Ｃ．Ｉ．バットブルー６、
Ｃ．Ｉ．アシッドブルー４５、
フタロシアニン骨格にフタルイミドメチルを１個以上５個以下置換した銅フタロシアニン顔料
などの顔料が挙げられる。
【００８２】
イエロートナー用着色剤としては、例えば、
縮合アゾ化合物、
イソインドリノン化合物、
アンスラキノン化合物、
アゾ金属化合物、
メチン化合物、
アリルアミド化合物
などの顔料が挙げられる。具体的には、
Ｃ．Ｉ．ピグメントイエロー１、２、３、４、５、６、７、１０、１１、１２、１３、１４、１５、１６、１７、２３、６２、６５、７３、７４，８３、９３、９５、９７，１０９、１１０、１１１、１２０、１２７、１２８、１２９、１４７、１５５、１６８、１７４、１８０、１８１、１８５、１９１、
Ｃ．Ｉ．バットイエロー１、３、２０
などが挙げられる。
また、イエロートナー用着色剤として、例えば、
Ｃ．Ｉ．ダイレクトグリーン６、
Ｃ．Ｉ．ベーシックグリーン４、
Ｃ．Ｉ．ベーシックグリーン６、
Ｃ．Ｉ．ソルベントイエロー１６２
などの染料も挙げられる。
【００８３】
着色剤としては、顔料のみを用いてもよいし、鮮明度を向上させたり、フルカラー画像の画質を向上させたりする観点から、顔料と染料とを併用してもよい。
【００８４】
トナー粒子中の着色剤の含有量は、トナー粒子中の結着樹脂１００質量部に対して、０．１質量部以上３０質量部以下であることが好ましく、０．５質量部以上２０質量部以下であることがより好ましい。さらに好ましくは、３質量部以上１５質量部以下である。
【００８５】
また、トナー粒子の製造において、結着樹脂にあらかじめ着色剤を混合し、マスターバッチ化させたもの（着色剤マスターバッチ）を用いることが好ましい。そして、この着色剤マスターバッチとその他の原材料（結着樹脂およびワックスなど）とを溶融混練することにより、トナー粒子中に着色剤を良好に分散させることができる。
【００８６】
トナーに含まれるトナー粒子には、その帯電性を安定化させるために、必要に応じて、荷電制御剤を含有させることができる。
トナー粒子中の荷電制御剤の含有量は、トナー粒子中の結着樹脂１００質量部に対して、０．５質量部以上１０質量部以下であることが好ましい。０．５質量部以上であれば、より十分な帯電特性が得られる。１０質量部以下であれば、他材料との相溶性が悪化しづらく、低湿環境において帯電過剰になりにくい。
【００８７】
荷電制御剤としては、以下のものが挙げられる。
【００８８】
トナー粒子を負荷電性に制御する負荷電性制御剤としては、例えば、有機金属錯体、キレート化合物などが挙げられる。具体的には、モノアゾ金属錯体、芳香族ヒドロキシカルボン酸の金属錯体、芳香族ジカルボン酸系の金属錯体などが挙げられる。他には、芳香族ハイドロキシカルボン酸、芳香族モノカルボン酸もしくは芳香族ポリカルボン酸、または、それらの金属塩、それらの無水物、それらのエステル類、あるいは、ビスフェノールのフェノール誘導体類などが挙げられる。
【００８９】
トナー粒子を正荷電性に制御する正荷電性制御剤としては、例えば、
ニグロシンもしくはその脂肪酸金属塩などによる変性物、
トリブチルベンジルアンモニウム−１−ヒドロキシ−４−ナフトスルホン酸塩、
テトラブチルアンモニウムテトラフルオロボレートなどの４級アンモニウム塩、ホスホニウム塩などのオニウム塩、
トリフェニルメタン染料、
これらのレーキ顔料（レーキ化剤としては、リンタングステン酸、リンモリブデン酸、リンタングステンモリブデン酸、タンニン酸、ラウリン酸、没食子酸、フェリシアン酸、フェロシアン化合物など）、
ジブチルスズオキサイド、ジオクチルスズオキサイド、ジシクロヘキシルスズオキシドなどのジオルガノスズオキサイドやジブチルスズボレート、ジオクチルスズボレート、ジシクロヘキシルスズボレートなどのジオルガノスズボレート
などが挙げられる。
【００９０】
トナー粒子には、必要に応じて、１種以上の離型剤を含有させることができる。
離型剤としては、例えば、低分子量ポリエチレン、低分子量ポリプロピレン、マイクロクリスタリンワックス、パラフィンワックスなどの脂肪族炭化水素系ワックスなどが挙げられる。
また、離型剤としては、例えば、
酸化ポリエチレンワックスなどの脂肪族炭化水素系ワックスの酸化物もしくはそれらのブロック共重合物、
カルナバワックス、サゾールワックス、モンタン酸エステルワックスなどの脂肪酸エステルを主成分とするワックス類、
脱酸カルナバワックスなどの脂肪酸エステル類を一部または全部を脱酸化したもの
なども挙げられる。
【００９１】
トナー粒子中の離型剤の含有量は、トナー粒子中の結着樹脂１００質量部に対して、０．１質量部以上２０質量部以下であることが好ましく、０．５質量部以上１０質量部以下であることがより好ましい。
【００９２】
また、離型剤の示差走査型熱量計（ＤＳＣ）で測定される昇温時の最大吸熱ピーク温度で規定される融点は、６５℃以上１３０℃以下であることが好ましく、８０℃以上１２５℃以下であることがより好ましい。融点が６５℃以上であれば、トナーの粘度が低下しにくく、電子写真感光体へのトナー付着が発生しにくくなる。融点が１３０℃以下であれば、十分な低温定着性が得られる。
【００９３】
トナー粒子には、流動性向上などの観点から、外添剤（流動性向上剤）を外添することもできる。
外添剤としては、例えば、フッ化ビニリデン粒子、ポリテトラフルオロエチレン粒子などのフッ素原子含有樹脂粒子、
湿式製法シリカ粒子、乾式製法シリカ粒子などのシリカ粒子、
酸化チタン粒子、アルミナ粒子
などの無機粒子が挙げられる。無機粒子は、シランカップリング剤、チタンカップリング剤、シリコーンオイルなどにより表面処理を施し、疎水化処理したものが好ましい。具体的には、メタノール滴定試験によって測定された疎水化度が、３０以上８０以下の範囲の値を示すように処理した無機酸化物粒子が好ましい。
【００９４】
トナーに含まれる外添剤の含有量は、トナー粒子１００質量部に対して、０．１質量部以上１０質量部以下であることが好ましく、０．２質量部以上８質量部以下であることがより好ましい。
【００９５】
本発明の磁性キャリアをトナーと混合して二成分系現像剤として使用する場合、二成分系現像剤中のトナーの含有量（トナー濃度）は、二成分系現像剤の全質量に対して、２質量％以上１５質量％以下であることが好ましい。より好ましくは、４質量％以上１３質量％以下である。２質量％以上であれば、出力画像の濃度が低下しにくく、１５質量％以下であれば、出力画像におけるカブリや画像形成装置内でのトナーの飛散（機内飛散）が発生しにくい。
【００９６】
また、現像装置内の二成分系現像剤中のトナー濃度の低下に応じて現像器に補給するための補給用現像剤では、補給用トナーの含有量は、補給用磁性キャリア１質量部に対して、２質量部以上５０質量部以下であることが好ましい。
【００９７】
磁性キャリアを含む二成分系現像剤および補給用現像剤を用いる現像装置を備えた画像形成装置（電子写真装置）について説明する。
【００９８】
〈画像形成方法〉
図１において、静電潜像担持体である電子写真感光体１は、図１中の矢印方向に回転する。電子写真感光体１の表面は、帯電手段である帯電器２により帯電され、帯電した電子写真感光体１の表面には、像露光手段（静電潜像形成手段）である像露光器３により像露光光が照射され、静電潜像が形成される。現像手段である現像器４は、二成分系現像剤を収容する現像容器５を有する。現像器４中の現像剤担持体６は、回転可能な状態で配置される。現像剤担持体６は、その内部に磁界発生手段としてマグネット７を内包している。マグネット７の少なくとも１つは電子写真感光体１に対して対向の位置になるように設置されている。二成分系現像剤は、マグネット７の磁界により現像剤担持体６上に保持され、規制部材８により、二成分系現像剤量が規制され、電子写真感光体１と対向する現像部に搬送される。現像部においては、マグネット７の発生する磁界により磁気ブラシが形成される。その後、直流電界に交番電界を重畳してなる現像バイアスが現像剤担持体に印加されることにより、静電潜像はトナー像として現像（可視像化）される。電子写真感光体１の表面に形成されたトナー像は、転写手段である転写帯電器１１によって記録媒体（転写材）１２に静電的に転写される。ここで、図２に示すように、トナー像は、電子写真感光体１から中間転写体９に一旦転写（一次転写）され、その後、記録媒体１２へ静電的に転写（二次転写）されてもよい。その後、記録媒体１２は、定着手段である定着器１３に搬送され、ここで加熱・加圧されることにより、記録媒体１２上にトナーが定着される。その後、記録媒体１２は、出力画像として画像形成装置の外へ排出される。転写工程後、電子写真感光体１の表面に残留したトナー（転写残トナー）は、クリーニング手段であるクリーナー１５により除去される。その後、クリーナー１５により清掃された電子写真感光体１の表面には、前露光手段である前露光器１６からの前露光光が照射されることにより、電気的に初期化され、上記画像形成動作が繰り返される。
【００９９】
図２は、本発明の画像形成方法をフルカラー画像形成装置に適用した概略図の一例を示す。
図２中のＫはブラック、Ｙはイエロー、Ｃはシアン、Ｍはマゼンタを意味している。図２において、電子写真感光体１Ｋ、１Ｙ、１Ｃ、１Ｍは、図２中矢印方向に回転する。各色用の電子写真感光体１Ｋ、１Ｙ、１Ｃ、１Ｍの表面は、それぞれ、帯電手段である帯電器２Ｋ、２Ｙ、２Ｃ、２Ｍにより帯電される。帯電した各色用の電子写真感光体１Ｋ、１Ｙ、１Ｃ、１Ｍの表面には、それぞれ、像露光手段（静電潜像形成手段）である像露光器３Ｋ、３Ｙ、３Ｃ、３Ｍにより像露光光が照射され、静電潜像が形成される。その後、現像手段である現像器４Ｋ、４Ｙ、４Ｃ、４Ｍに具備される現像剤担持体６Ｋ、６Ｙ、６Ｃ、６Ｍ上に担持された二成分系現像剤により、それぞれの静電潜像はトナー像として現像（可視像化）される。トナー像は、一次転写手段である一次転写帯電器１０Ｋ、１０Ｙ、１０Ｃ、１０Ｍにより中間転写体９に転写（一次転写）される。さらに、トナー像は、二次転写手段である二次転写帯電器２１により、記録媒体１２に転写（二次転写）される。その後、記録媒体１２は、定着手段である定着器１３に搬送され、加熱・加圧されることにより、記録媒体１２上にトナーが定着される。その後、記録媒体１２は、出力画像として画像形成装置の外へ排出される。二次転写工程後、中間転写体９のクリーニング手段である中間転写体クリーナー１４は、転写残トナーなどを除去する。なお、一次転写工程後、電子写真感光体１Ｋ、１Ｙ、１Ｃ、１Ｍの表面に残留したトナーは、クリーニング手段であるクリーナー１５Ｋ、１５Ｙ、１５Ｃ、１５Ｍにより除去される。
【０１００】
本発明の二成分系現像剤を用いた現像方法としては、現像剤担持体に交流電圧を印加して、現像部に交番電界を形成しつつ、磁気ブラシが電子写真感光体に接触している状態で現像を行うことが好ましい。現像剤担持体（現像スリーブ（Ｓ））６と電子写真感光体（感光ドラム（Ｄ））との距離（Ｓ−Ｄ間距離）は、キャリア付着防止およびドット再現性の向上の観点から、１００μｍ以上１０００μｍ以下であることが好ましい。１００μｍ以上であれば、二成分系現像剤が十分に供給され、出力画像の濃度が低下しにくくなる。１０００μｍ以下であれば、磁極Ｓ１からの磁力線が広がりにくくなり、磁気ブラシの密度が低くなりにくくなり、ドット再現性が低下しにくくなる。また、磁性キャリアを拘束する力が弱まりにくくなり、磁性キャリアの付着が生じにくくなる。
【０１０１】
交番電界のピーク間の電圧（Ｖｐｐ）は、３００Ｖ以上３０００Ｖ以下であることが好ましく、５００Ｖ以上１８００Ｖ以下であることがより好ましい。また、交播電界の周波数は５００Ｈｚ以上１００００Ｈｚ以下であることが好ましく、１０００Ｈｚ以上７０００Ｈｚ以下であることがより好ましい。この場合、交番電界を形成するための交流バイアスの波形としては、三角波、矩形波、正弦波、Ｄｕｔｙ比を変えた波形などが挙げられる。トナー像の形成速度の変化に対応するためには、非連続の交流バイアス電圧を有する現像バイアス電圧（断続的な交番重畳電圧）を現像剤担持体に印加して現像を行うことが好ましい。印加電圧が３００Ｖ以上であれば、十分な画像濃度が得られやすく、非画像部のカブリトナーを回収しやすくなる。また、３０００Ｖ以下であれば、磁気ブラシによる静電潜像の乱れが起きにくい。
【０１０２】
良好に帯電したトナーを有する二成分系現像剤を使用することで、カブリ取り電圧（Ｖｂａｃｋ）を低くすることができ、電子写真感光体の一次帯電を低めることができるため、電子写真感光体を長寿命化できる。Ｖｂａｃｋは、２００Ｖ以下であることが好ましく、１５０Ｖ以下であることがより好ましい。コントラスト電位は、十分な画像濃度が出るように、１００Ｖ以上４００Ｖ以下であることが好ましい。
【０１０３】
また、周波数が５００Ｈｚ以上であれば、通常の画像形成装置（電子写真装置）に用いられる電子写真感光体を用いることができる。電子写真感光体としては、例えば、アルミニウム、ＳＵＳなどの導電性の支持体の上に導電層、下引き層、電荷発生層、電荷輸送層をこの順に設けてなる構成の電子写真感光体が挙げられる。電荷輸送層の上には、必要に応じて、保護層を設けることもできる。
【０１０４】
導電層、下引き層、電荷発生層および電荷輸送層としては、通常、電子写真感光体に採用されるものを採用することができる。
【０１０５】
〈磁性キャリアおよび多孔質磁性粒子の体積平均粒径（Ｄ５０）の測定方法〉
粒度分布などは、レーザー回折・散乱方式の粒度分布測定装置（商品名：マイクロトラックＭＴ３３００ＥＸ、日機装（株）製）を用いて測定を行った。
【０１０６】
磁性キャリア、多孔質磁性粒子の体積平均粒径（Ｄ５０）の測定には、乾式測定用の試料供給機（商品名：ワンショットドライ型サンプルコンディショナー  Ｔｕｒｂｏｔｒａｃ、日機装（株）製）を装着して行った。Ｔｕｒｂｏｔｒａｃの供給条件として、真空源として集塵機を用い、風量３３ｌ／秒、圧力１７ｋＰａとした。制御は、ソフトウェア上で自動的に行った。粒径は、体積平均の累積値である５０％粒径（Ｄ５０）を求めた。制御および解析は、付属ソフト（バージョン１０．３．３−２０２Ｄ）を用いて行った。測定条件は、以下のとおりである。
Ｓｅｔ  Ｚｅｒｏ時間：１０秒
測定時間：１０秒
測定回数：１回
粒子屈折率：１．８１％
粒子形状：非球形
測定上限：１４０８μｍ
測定下限：０．２４３μｍ
測定環境：温度２３℃／湿度５０％ＲＨ
【０１０７】
〈トナーの重量平均粒径（Ｄ４）および個数平均粒径（Ｄ１）の測定方法〉
トナーの重量平均粒径（Ｄ４）および個数平均粒径（Ｄ１）は、
１００μｍのアパーチャーチューブを備えた細孔電気抵抗法による精密粒度分布測定装置（商品名：コールター・カウンター  Ｍｕｌｔｉｓｉｚｅｒ  ３、ベックマン・コールター社製）、および、
測定条件設定および測定データ解析をするための付属の専用ソフト（商品名：ベックマン・コールター  Ｍｕｌｔｉｓｉｚｅｒ  ３  Ｖｅｒｓｉｏｎ３．５１、ベックマン・コールター社製）
を用いた。実効測定チャンネル数は２万５千チャンネルとし、測定データの解析を行い、算出した。
【０１０８】
測定に使用する電解水溶液は、特級塩化ナトリウムをイオン交換水に溶解して濃度が１質量％となるようにしたもの（商品名：ＩＳＯＴＯＮ  ＩＩ、ベックマン・コールター社製）を使用した。
【０１０９】
なお、測定および解析を行う前に、以下のように専用ソフトの設定を行った。
専用ソフトの「標準測定方法（ＳＯＭ）を変更画面」において、コントロールモードの総カウント数を５００００粒子に設定し、測定回数を１回とし、Ｋｄ値を「標準粒子１０．０μｍ」（ベックマン・コールター社製）を用いて得られた値に設定した。閾値／ノイズレベルの測定ボタンを押すことで、閾値とノイズレベルを自動設定した。また、カレントを１６００μＡに設定し、ゲインを２に設定し、電解液を「ＩＳＯＴＯＮ  ＩＩ」に設定し、測定後のアパーチャーチューブのフラッシュにチェックを入れた。
専用ソフトの「パルスから粒径への変換設定画面」において、ビン間隔を対数粒径に設定し、粒径ビンを２５６粒径ビンに設定し、粒径範囲を２μｍから６０μｍまでに設定した。
【０１１０】
具体的な測定法は、以下のとおりである。
（１）「Ｍｕｌｔｉｓｉｚｅｒ  ３」専用のガラス製２５０ｍｌ丸底ビーカーに上記電解水溶液２００ｍｌを入れ、サンプルスタンドにセットし、スターラーロッドの撹拌を反時計回りで回転速度２４回転／秒の条件にて行った。解析ソフトの「アパーチャーのフラッシュ」機能により、アパーチャーチューブ内の汚れと気泡を除去しておいた。
（２）ガラス製の１００ｍｌ平底ビーカーに上記電解水溶液３０ｍｌを入れた。この中に分散剤（商品名：コンタミノンＮ、和光純薬工業（株）製）をイオン交換水で３倍（質量比）に希釈した希釈液を０．３ｍｌ加えた。「コンタミノンＮ」は、非イオン界面活性剤、陰イオン界面活性剤、有機ビルダーからなるｐＨ７の精密測定器洗浄用中性洗剤の１０質量％水溶液である。
（３）発振周波数５０ｋＨｚの発振器２個を、位相を１８０度ずらした状態で内蔵し、電気的出力１２０Ｗの超音波分散器（商品名：Ｕｌｔｒａｓｏｎｉｃ  Ｄｉｓｐｅｒｓｉｏｎ  Ｓｙｓｔｅｍ  Ｔｅｔｒａ１５０、日科機バイオス（株）製）の水槽内にイオン交換水を入れた。この水槽中に「コンタミノンＮ」を２ｍｌ添加した。
（４）上記（２）のビーカーを上記超音波分散器のビーカー固定穴にセットし、超音波分散器を作動させた。そして、ビーカー内の電解水溶液の液面の共振状態が最大となるようにビーカーの高さ位置を調整した。
（５）上記（４）のビーカー内の電解水溶液に超音波を照射した状態で、トナー１０ｍｇを少量ずつ上記電解水溶液に添加し、分散させた。そして、６０秒間超音波分散処理を継続した。なお、超音波分散にあたっては、水槽の水温が１０℃以上４０℃以下となるように調節した。
（６）サンプルスタンド内に設置した上記（１）の丸底ビーカーに、ピペットを用いてトナーを分散した上記（５）の電解質水溶液を滴下し、測定濃度が５％となるように調整した。そして、測定粒子数が５００００個になるまで測定を行った。
（７）測定データを装置付属の上記専用ソフトにて解析を行い、重量平均粒径（Ｄ４）および個数平均粒径（Ｄ１）を算出した。なお、専用ソフトでグラフ／体積％と設定したときの、分析／体積統計値（算術平均）画面の「平均径」が、重量平均粒径（Ｄ４）である。専用ソフトでグラフ／個数％と設定したときの、分析／個数統計値（算術平均）画面の「平均径」が、個数平均粒径（Ｄ１）である。
【０１１１】
〈微粉量の算出方法〉
トナー中の個数基準の微粉（微小粒子）量（個数％）は、以下のようにして算出した。
トナー中の４．０μｍ以下のトナー粒子の個数％は、上記「Ｍｕｌｔｉｓｉｚｅｒ  ３」での測定を行った後、
（１）専用ソフトでグラフ／個数％に設定して測定結果のチャートを個数％表示とした。（２）書式／粒径／粒径統計画面における粒径設定部分の「＜」にチェック、その下の粒径入力部に「４」を入力した。
（３）分析／個数統計値（算術平均）画面を表示したときの「＜４μｍ」表示部の数値が、トナー中の４．０μｍ以下の粒子の個数％である。
〈粗粉量の算出方法〉
トナー中の体積基準の粗粉（粗大粒子）量（体積％）は、以下のようにして算出した。
トナー中の１０．０μｍ以上の粒子の体積％は、上記「Ｍｕｌｔｉｓｉｚｅｒ  ３」の測定を行った後、
（１）専用ソフトでグラフ／体積％に設定して測定結果のチャートを体積％表示とした。（２）書式／粒径／粒径統計画面における粒径設定部分の「＞」にチェック、その下の粒径入力部に「１０」を入力した。
（３）分析／体積統計値（算術平均）画面を表示したときの「＞１０μｍ」表示部の数値が、トナー中の１０．０μｍ以上の粒子の体積％である。
【０１１２】
〈磁性キャリアの水分吸着量の測定方法〉
磁性キャリアをステンレス皿に精密天秤で１０ｇ秤量し、温度３０℃／湿度８０％ＲＨの雰囲気下に７２時間放置した後の磁性キャリアの質量（Ｗ１）を測定した。その後、設定温度１００℃で減圧した乾燥器内に磁性キャリアを６時間放置し、乾燥させて、乾燥後の磁性キャリア中の水分を除去した後の磁性キャリアの質量（Ｗ２）を測定した。
下記式（３）に従い、磁性キャリアの水分吸着量を算出した。
磁性キャリアの水分吸着量（％）＝（Ｗ１−Ｗ２）／Ｗ１×１００  ・・・（３）
【実施例】
【０１１３】
以下、実施例を参照して本発明をより具体的に説明するが、本発明はこれら実施例のみに限定されるものではない。
【０１１４】
〈磁性粒子１の製造例〉
個数平均粒径０．３０μｍのマグネタイト粒子と、個数平均粒径０．３０μｍのヘマタイト粒子に対して、それぞれ４．０質量％のシラン系カップリング剤（３−（２−アミノエチルアミノプロピル）トリメトキシシラン）を加えた。そして、容器内にて１００℃以上で高速で撹拌混合し、それぞれの粒子を処理した。
・フェノール：１０質量部
・ホルムアルデヒド溶液（ホルムアルデヒド４０％、メタノール１０％、水５０％）：６質量部
・処理したマグネタイト：８０質量部
・処理したヘマタイト：４質量部
上記材料と、２８％アンモニア水５質量部および水２０質量部とをフラスコに入れ、撹拌し、混合しながら、３０分間で８５℃まで昇温して保持し、３時間重合反応させて、生成するフェノール樹脂を硬化させた。その後、硬化したフェノール樹脂を３０℃まで冷却し、水を添加した後、上澄み液を除去し、沈殿物を水洗した後、風乾した。次いで、これを減圧下（５ｍｍＨｇ以下）で１８０℃の温度で５時間乾燥させて、磁性体分散型樹脂粒子である磁性粒子１を得た。
【０１１５】
〈磁性粒子２の製造例〉
工程１（秤量・混合工程）
・Ｆｅ２Ｏ３：６８．３質量％
・ＭｎＣＯ３：２８．５質量％
・Ｍｇ（ＯＨ）２：２．０質量％
・ＳｒＣＯ３：１．２質量％
上記フェライトの原料を秤量し、フェライトの原料８０質量部に水２０質量部を加えて粉砕し、スラリーを調製した。スラリーの固形分濃度は８０質量％とした。
【０１１６】
工程２（仮焼成工程）
得られたスラリーをスプレードライヤー（大川原化工機（株）製）により乾燥させた。その後、バッチ式電気炉で、窒素雰囲気下（酸素濃度１．０体積％）で温度１０５０℃で３．０時間焼成し、仮焼フェライトを作製した。
【０１１７】
工程３（粉砕工程）
仮焼フェライトをクラッシャーで０．５ｍｍ程度に粉砕した後に、水を加え、スラリーを調製した。スラリーの固形分濃度を７０質量％とした。１／８インチのステンレス鋼製のビーズを用いた湿式ビーズミルで３時間粉砕し、スラリーを得た。このスラリーを直径１ｍｍのジルコニアビーズを用いた湿式ビーズミルで４時間粉砕し、体積基準の５０％粒子径（Ｄ５０）が１．３μｍである仮焼フェライトスラリーを得た。
【０１１８】
工程４（造粒工程）
上記仮焼フェライトスラリー１００質量部に対して、分散剤としてのポリカルボン酸アンモニウム１．０質量部および結着材料としてのポリビニルアルコール１．５質量部の割合で添加した。その後、スプレードライヤー（大川原化工機（株）製）で球状粒子に造粒し、乾燥させた。得られた造粒物に対して、粒度の調整を行った後、ロータリー式電気炉を用いて７００℃で２時間加熱し、分散剤や結着材料などの有機物を除去した。
【０１１９】
工程５（焼成工程）
窒素雰囲気下（酸素濃度１．０体積％）で、室温から焼成温度（１１００℃）になるまでの時間を２時間とし、温度１１００℃で４時間保持し、焼成した。その後、８時間をかけて温度６０℃まで降温し、窒素雰囲気から大気に戻し、温度４０℃以下で取り出した。
【０１２０】
工程６（選別工程）
凝集した粒子を解砕した後に、目開き１５０μｍの篩で篩分して粗大粒子を除去し、風力分級を行って微小粒子を除去し、さらに磁力選鉱により低磁力分を除去して、磁性粒子を得た。得られた磁性粒子は、多孔質状で空孔を有していた。
【０１２１】
工程７（充填工程）
得られた磁性粒子１００質量部を混合撹拌機（商品名：万能撹拌機ＮＤＭＶ型、ダルトン社製）の撹拌容器内に入れ、表１に示す樹脂溶液１と酸触媒を滴下した。
【０１２２】
滴下終了後２．５時間そのまま撹拌を続け、多孔質磁性粒子の粒子内に樹脂溶液１から得られる樹脂組成物を充填し、充填磁性粒子１を得た。充填量は、磁性粒子１００質量部対して、樹脂の量が４．０質量部となるように調整した。
【０１２３】
得られた充填磁性粒子１を回転可能な混合容器内に、スパイラル羽根を有する混合機（商品名：ドラムミキサーＵＤ−ＡＴ型、杉山重工（株）製）に移し、窒素雰囲気下で、２℃／分の昇温速度で、混合機の設定温度１５０℃に昇温した。この温度で１．０時間加熱撹拌を行い、樹脂を硬化させ、さらに２．０時間、減圧しながら撹拌を続けた。
【０１２４】
その後、室温まで冷却し、樹脂が充填、硬化されたフェライト粒子を取り出し、磁力選鉱機を用いて、非磁性物を取り除いた。さらに、振動篩にて粗大粒子を取り除き、樹脂充填型多孔質磁性粒子である磁性粒子２を得た。
【０１２５】
〈磁性粒子３の製造例〉
磁性粒子２の製造例の充填工程の樹脂溶液１を表１に示す樹脂溶液２に変更し、これを滴下し、滴下終了後２．５時間そのまま撹拌を続け、多孔質状の磁性粒子の空孔内に樹脂溶液２から得られる樹脂組成物を充填し、充填磁性粒子２を得た。充填量は、多孔質状の磁性粒子１００質量部に対して、樹脂の量が４．０質量部となるように調整した。
【０１２６】
得られた充填磁性粒子２を回転可能な混合容器内に、スパイラル羽根を有する混合機（杉山重工業社製のドラムミキサーＵＤ−ＡＴ型）に移し、混合機の設定温度８０℃で２．０時間、減圧しながら撹拌を続けた。
【０１２７】
その後、室温まで冷却し、樹脂が充填されたフェライト粒子を取り出し、磁力選鉱機を用いて、非磁性物を取り除いた。さらに、振動篩にて粗大粒子を取り除き樹脂が充填された磁性粒子３を得た。
【０１２８】
なお、磁性粒子１〜３のいずれも、磁性粒子の表面部分にヒドロキシ基を有する樹脂が存在していることを、走査型電子顕微鏡（商品名：Ｓ４７００、（株）日立製作所製）を用いて確認した。
【０１２９】
〈磁性キャリアコア１の製造例〉
１００．０質量部の磁性粒子１を、２２０℃、減圧環境で６．０時間攪拌しながら乾燥させた。その後、減圧状態で常温まで冷却し、２００．０質量部のｏ‐キシレンを加えた後、０℃で冷却攪拌しながら、ステアリン酸クロリド１．０質量部を２．０時間かけて滴下した。滴下後、濾過し、水酸化ナトリウムで中和し、水洗し、風乾し、減圧乾燥することにより、磁性キャリアコア１を得た。
【０１３０】
なお、得られた磁性キャリアコア１を、７０℃のトルエンで洗浄し、未反応物を確認したところ、未反応物は０．２質量部で、ステアリン酸であった。また、得られた磁性キャリアコア１は、赤外分光分析法により、ヒドロキシ基が存在することを確認した。
【０１３１】
〈磁性キャリアコア２、８の製造例〉
１００．０質量部の磁性粒子１を、２２０℃、減圧環境で、６．０時間攪拌しながら乾燥させた。その後、減圧状態で常温まで冷却し、１００．０質量部の磁性粒子１に対して、オクタコサン酸２．０質量部を加え、触媒として濃硫酸を加えた後、１００℃にて１時間、加熱攪拌した。その後、水酸化ナトリウムで中和し、水洗し、風乾し、減圧乾燥することにより、磁性キャリアコア２を得た。なお、得られた磁性キャリアコア２を、７０℃のトルエンで洗浄し、未反応物を確認したところ、未反応物は１．０質量部で、オクタコサン酸であった。また、得られた磁性キャリアコア２は、赤外分光分析法により、ヒドロキシ基が存在することを確認した。
【０１３２】
また、上記乾燥工程を経た磁性粒子１に対して、表２に示すメタクリル酸３−（トリメトキシシリル）プロピル０．５質量部を加え、触媒として濃硫酸を加え、５０℃にて１時間、加熱攪拌した。その後、水酸化ナトリウムで中和し、水洗し、風乾し、減圧乾燥することにより、磁性キャリアコア８を得た。なお、得られた磁性キャリアコア８を、７０℃のトルエンで洗浄し、未反応物を確認したところ、未反応物は０．２質量部で、メタクリル酸３−（トリメトキシシリル）プロピルであった。また、得られた磁性キャリアコア８は、赤外分光分析法により、ヒドロキシ基が存在することを確認した。
【０１３３】
〈磁性キャリアコア３、９の製造例〉
１００．０質量部の磁性粒子１を、２２０℃、減圧環境で、６．０時間攪拌しながら乾燥させた。その後、減圧状態で常温まで冷却し、１００．０質量部の磁性粒子１に対して、ラウリン酸無水物２．０質量部を加え、１分間あたり５℃の昇温速度で７０℃まで加熱しながら攪拌した。その後、さらに１時間、加熱攪拌後、水洗し、風乾し、減圧乾燥することにより、磁性キャリアコア３を得た。なお、得られた磁性キャリアコア３を、７０℃のトルエンで洗浄し、未反応物を確認したところ、未反応物は１．５質量部で、ラウリン酸であった。また、得られた磁性キャリアコア３は、赤外分光分析法により、ヒドロキシ基が存在することを確認した。
【０１３４】
また、上記乾燥工程を経た磁性粒子２に対して、表２に示すステアリン酸無水物２．０質量部を加え、１分間あたり５℃の昇温速度で９０℃まで加熱しながら攪拌した。その後、さらに１時間、加熱攪拌後、水洗し、風乾し、減圧乾燥することにより、磁性キャリアコア９を得た。なお、得られた磁性キャリアコア９を、７０℃のトルエンで洗浄し、未反応物を確認したところ、未反応物は１．５質量部で、ステアリン酸であった。また、得られた磁性キャリアコア９は、赤外分光分析法により、ヒドロキシ基が存在することを確認した。
【０１３５】
〈磁性キャリアコア４〜７、１０〜１３、１５、１６および１８の製造例〉
表２に示す磁性粒子１００．０質量部に対して、２２０℃、減圧環境で、６．０時間攪拌しながら乾燥工程を経た後、表２に示す中間処理化合物を、表２に示す量加え、１００℃にて１時間、加熱攪拌した。その後、常温まで冷却することで、磁性キャリアコア４〜７、１０〜１３、１５および１６を得た。
また、磁性粒子１に対し、上記乾燥工程を行わなかった以外は、磁性キャリアコア１２と同様にして、磁性キャリアコア１８を得た。
【０１３６】
〈磁性キャリアコア１４の製造例〉
１００．０質量部の磁性粒子１に対して、メタノールに溶解させたアミノ基を有するシランカップリング剤ＫＢＭ−６０２（信越化学工業（株）製）１．０質量部を添加した、その後、７０℃に加熱して攪拌混合し、１時間攪拌を続け、磁性キャリアコア１４を得た。
【０１３７】
〈磁性キャリアコア１７〉
磁性粒子１に対して何も処理しない状態のものを磁性キャリアコア１７とした。
【０１３８】
〈磁性キャリア１〜１８の製造例〉
減圧下（１．５ｋＰａ）、温度６０℃で維持されている遊星運動型混合機（商品名：ナウタミキサＶＮ型、ホソカワミクロン（株）製）に、表１に示す樹脂溶液３を、１００質量部の磁性キャリアコア１に対して、樹脂の量が２．０質量部になるように投入した。投入の仕方として、１／３の量の樹脂溶液を投入し、２０分間溶媒除去および塗布を行った。次いで、さらに１／３の量の樹脂溶液を投入し、２０分間溶媒除去および塗布を行い、さらに１／３の量の樹脂溶液を投入し、２０分間溶媒除去および塗布を行った。
その後、被覆樹脂組成物で被覆された磁性キャリアを、回転可能な混合容器内にスパイラル羽根を有する混合機（商品名：ドラムミキサーＵＤ−ＡＴ型、杉山重工（株）製）に移した。混合容器を１分間に１０回転させて撹拌しながら、窒素雰囲気下に温度１２０℃で２時間熱処理した。得られた磁性キャリア１を、磁力選鉱により低磁力品を分別し、開口１５０μｍの篩を通した後、風力分級器で分級した。体積分布基準の５０％粒径（Ｄ５０）３９．５μｍの磁性キャリア１を得た。
【０１３９】
得られた磁性キャリア１の各物性値を表２に示す。
【０１４０】
さらに、磁性キャリアコア１を表２に示す磁性キャリアコア２〜１８を変更し、磁性キャリア１と同様の方法で樹脂溶液３を被覆し、低磁力品の分別を行った。また、磁性キャリア１と同様の分級工程を得て、体積分布基準の５０％粒径（Ｄ５０）３９．５μｍの磁性キャリア２〜１８を得た。水分吸着量の結果を表２に示す。
【０１４１】
【表１】
2015179258.tif 000004
【０１４２】
【表２】
2015179258.tif 000005
【０１４３】
〔トナー１の製造例〕
・結着樹脂（ポリエステル）                                        １００質量部
・Ｃ．Ｉ．ピグメントブルー１５：３                                ４．５質量部
・３，５−ジ−ｔ−ブチルサリチル酸アルミニウム化合物              ０．５質量部
・ノルマルパラフィンワックス（融点：７８℃）                          ６質量部
上記の処方の材料を、ヘンシェルミキサー（ＦＭ−７５Ｊ型、三井鉱山（株）製）でよく混合した後、温度１３０℃に設定した２軸混練機（商品名：ＰＣＭ−３０型、池貝鉄鋼（株）製）にて１０ｋｇ／ｈｒのＦｅｅｄ量で混練（吐出時の混練物温度は１５０℃）した。得られた混練物を冷却し、ハンマーミルで粗砕した後、機械式粉砕機（商品名：Ｔ−２５０、ターボ工業（株）製）にて１５ｋｇ／ｈｒのＦｅｅｄ量で微粉砕した。そして、重量平均粒径が５．５μｍであり、粒径４．０μｍ以下の粒子を５５．６個数％含有し、粒径１０．０μｍ以上の粒子を０．８体積％含有する粒子を得た。
得られた粒子を回転式分級機（商品名：ＴＴＳＰ１００、ホソカワミクロン（株）製）にて、微粉および粗粉をカットする分級を行った。重量平均粒径が６．４μｍであり、粒径４．０μｍ以下の粒子の存在率が２５．８個数％、かつ粒径１０．０μｍ以上の粒子の存在率が２．５体積％であるシアントナー粒子１を得た。
【０１４４】
さらに、下記材料をヘンシェルミキサー（商品名：ＦＭ−７５型、日本コークス工業（株）製）に投入し、回転羽根の周速を３５．０（ｍ／秒）とし、混合時間３分で混合することにより、シアントナー粒子１の表面に、シリカ粒子と酸化チタン粒子を付着させてシアントナー１を得た。
・シアントナー粒子１：１００質量部
・シリカ粒子（ゾルゲル法で作製したシリカ粒子にヘキサメチルジシラザン１．５質量％で表面処理した後、分級によって所望の粒度分布に調整したもの。）：３．５質量部
・酸化チタン粒子（アナターゼ形の結晶性を有するメタチタン酸をオクチルシラン化合物で表面処理したもの。）：０．５質量部
また、シアントナー粒子１のうち、Ｃ．Ｉ．ピグメントブルー１５：３の４．５質量部に変えて、Ｃ．Ｉ．ピグメントイエロー７４を７．０質量部、Ｃ．Ｉ．ピグメントレッド１２２を６．３質量部使用した以外はシアントナー粒子１と同様にして、それぞれ、イエロートナー粒子１およびマゼンタトナー粒子１を得た。
【０１４５】
さらに、シアントナー１と同様にして、それぞれ、イエロートナー１およびマゼンタトナー１を得た。
【０１４６】
得られたトナーの処方および物性値を表３に示す。
【０１４７】
【表３】
2015179258.tif 000006
【０１４８】
〈実施例１〉
９０質量部の磁性キャリア１に対して、各色トナー１を１０質量部加え、振とう機（ＹＳ−８Ｄ型：（株）ヤヨイ製）にて振とうし、二成分系現像剤３００ｇを調製した。振とう機の振幅条件は２００ｒｐｍ、２分間とした。
一方、１０質量部の磁性キャリア１に対し、各色トナー１を９０質量部加え、常温常湿の温度２３℃／湿度５０％ＲＨ（以下、「Ｎ／Ｎ」）環境において、Ｖ型混合機により５分間混合し、補給用現像剤を得た。
【０１４９】
この二成分系現像剤および補給用現像剤を用いて以下の評価を行った。
画像形成装置として、キヤノン（株）製のカラー複写機（商品名：ｉｍａｇｅＲＵＮＮＥＲ  ＡＤＶＡＮＣＥ  Ｃ９０７５  ＰＲＯ）の改造機を用いた。
各色現像器に二成分系現像剤を入れ、各色補給用現像剤を入れた補給用現像剤容器をセットし、画像を形成し、各種評価を行った。
【０１５０】
複写機の放置環境としては、温度２３℃／湿度５％ＲＨ（以下、「Ｎ／Ｌ」）にて７２時間以上、十分に調湿された環境から、温度３０℃／湿度８０％ＲＨ（以下、「Ｈ／Ｈ」）に３時間かけて変更した。このときの環境状態を「Ｈ／Ｈａ」とする。また、Ｈ／Ｈａから、７２時間Ｈ／Ｈ環境に調湿された環境状態を「Ｈ／Ｈｂ」とする。
同様に、Ｈ／Ｈにて７２時間以上、十分に調湿された環境から、Ｎ／Ｌに３時間かけて変更した。このとき環境状態を「Ｎ／Ｌａ」とする。また、Ｎ／Ｌａから、７２時間Ｎ／Ｌ環境に調湿された環境状態を「Ｎ／Ｌｂ」とする。
【０１５１】
出力画像の種類や出力枚数は、各評価項目によって変更した。
条件：
紙：レーザービームプリンター用紙（商品名：ＣＳ−８１４（８１．４ｇ／ｍ２、キヤノンマーケティングジャパン（株）製）
画像形成速度：Ａ４サイズの紙をフルカラーで８０枚／分で出力できるように改造した。
現像条件：現像コントラストを任意値で調整可能にし、本体による自動補正が作動しないように改造した。
交番電界のピーク間の電圧（Ｖｐｐ）は、周波数２．０ｋＨｚ、Ｖｐｐが０．７ｋＶから１．８ｋＶまで０．１ｋＶ刻みで変えられるように改造した。
各色とも、単色で画像が出力できるように改造した。
【０１５２】
各評価項目を以下に示す。
【０１５３】
（１）各環境状態下での階調の変化
Ｎ／Ｎ環境下で各パターンを以下に示す濃度に設定した画像を１０枚出力した。また、各環境下で、同様の画像を１０枚出力した。Ｘ−Ｒｉｔｅカラー反射濃度計（Ｃｏｌｏｒ  ｒｅｆｌｅｃｔｉｏｎ  ｄｅｎｓｉｔｏｍｅｔｅｒ  Ｘ−Ｒｉｔｅ  ４０４Ａ）により、各環境下で出力した１０枚の画像の各パターンの平均値を算出した。
パターン１：０．１０以上０．１５以下
パターン２：０．２５以上０．３０以下
パターン３：０．４５以上０．５０以下
パターン４：０．６５以上０．７０以下
パターン５：０．８５以上０．９０以下
パターン６：１．０５以上１．１０以下
パターン７：１．２５以上１．３０以下
パターン８：１．４５以上１．５０以下
【０１５４】
Ｎ／Ｎ環境とＮ／Ｌｂでの濃度パターンの比較を評価Ｓ、Ｎ／ＬａとＮ／Ｌｂでの濃度パターンの比較を評価Ｔ、Ｎ／Ｎ環境とＨ／Ｈｂでの濃度パターンの比較を評価Ｕ、および、Ｈ／ＨａとＨ／Ｈｂでの濃度パターンの比較を評価Ｖとした。
【０１５５】
評価Ｓおよび評価Ｕの判断基準は、以下のとおりである。
Ａ：すべてのパターン画像が上記の濃度範囲を満足する
Ｂ：１つのパターン画像が上記の濃度範囲を外れる
Ｃ：２つのパターン画像が上記の濃度範囲を外れる
Ｄ：３つのパターン画像が上記の濃度範囲を外れる
【０１５６】
また、評価Ｔ、評価Ｖの判断基準は、各環境状態で、濃度差０．０６以上となるパターンの個数により判断する。
Ａ：濃度差０．０６以上となるパターンが無い
Ｂ：濃度差０．０６以上となるパターンが１個以上２個以下
Ｃ：濃度差０．０６以上となるパターンが３個以上４個以下
Ｄ：濃度差０．０６以上となるパターンが５個以上６個以下
【０１５７】
（２）混色の色味変動
イエローとマゼンタの混色である、レッドの色味変動を評価した。
Ｎ／Ｌａで、各色単色の紙上のベタ画像反射濃度が１．５０となるように、現像コントラストを調整し、レッドのベタ画像を１０枚出力した。その後、Ｎ／Ｌｂ環境下で１０枚出力し、Ｎ／ＬａおよびＮ／Ｌｂの環境の違いにおける色味変動の度合いの確認評価を評価Ｗとした。
【０１５８】
同様に、Ｈ／Ｈａで、各色単色の紙上のベタ画像反射濃度が１．５０となるように、現像コントラストを調整し、レッドのベタ画像を１０枚出力した。その後、Ｈ／Ｈｂ環境下で１０枚出力し、Ｈ／Ｈａ、Ｈ／Ｈｂの環境状態差における色味変動の度合いの確認評価を、評価Ｘとした。
【０１５９】
〈色味変動差の測定方法〉
色味変動差はａ＊、ｂ＊をＳｐｅｃｔｒｏＳｃａｎ  Ｔｒａｎｓｍｉｓｓｉｏｎ（ＧｒｅｔａｇＭａｃｂｅｔｈ社製）を用いて測定することによって求められる。以下に具体的な測定条件の一例を示す。
【０１６０】
（測定条件）
観測光源：Ｄ５０
観測視野：２°
濃度：ＤＩＮ  ＮＢ
白色基準：Ｐａｐ
フィルター：なし
一般に、ａ＊、ｂ＊とは、色を数値化して表現するのに有用な手段であるＬ＊ａ＊ｂ＊表色系で用いられている値である。ａ＊およびｂ＊は、両者で色相を表す。色相とは、赤、黄、緑、青、紫など、色あいを尺度化したものである。ａ＊およびｂ＊のそれぞれは、色の方向を示しており、ａ＊は赤−緑方向、ｂ＊は黄−青方向を表している。本発明において色味変動の差（ΔＣ）を下記式（４）のように定義した。
ΔＣ＝｛（Ｎ／Ｌａ、Ｈ／Ｈａの画像のａ＊−Ｎ／Ｌｂ、Ｈ／Ｈｂの画像のａ＊）２＋（Ｎ／Ｌａ、Ｈ／Ｈａの画像のｂ＊−Ｎ／Ｌｂ、Ｈ／Ｈｂの画像のｂ＊）２｝１／２  ・・・（４）
【０１６１】
測定は、画像中の任意の５点を測定してその平均値を求めた。評価方法は、それぞれの環境で出力したベタ画像のａ＊、ｂ＊を測定し、上記式によってΔＣを求めた。
Ａ：０≦ΔＣ＜１．５０
Ｂ：１．５０≦ΔＣ＜２．５０
Ｃ：２．５０≦ΔＣ＜３．５０
Ｄ：３．５０≦ΔＣ＜５．００
【０１６２】
（３）カブリ
Ｈ／Ｈａの直後から連続で１０００枚、画像面積比４０％のＡ４ベタ画像を出力した。その後Ａ４全面ベタ白画像を１０枚出力し、白地部分の白色度をリフレクトメーター（東京電色社製）により測定した。その白色度と転写紙の白色度の差からカブリ濃度（％）を算出し、１０枚の中で最もカブリ濃度の高いものを評価Ｙとした。評価基準は次のとおりである。
Ａ：０．４％未満
Ｂ：０．４％以上０．８％未満
Ｃ：０．８％以上１．２％未満
Ｄ：１．２％以上１．６％未満
【０１６３】
（４）画像の飛び散り性
Ｎ／Ｌａ直後、図３に示す画像（ライン数１９本、ライン幅１００μｍ、間隔３００μｍ、ライン長さ１．０ｃｍ）を未定着画像で１０枚出力し、１００℃のオーブンに３分間放置して定着させた。
この画像のラインを、ルーペを用いて観察し、ライン部分以外に、トナーが付着している飛び散りの個数をカウントした。１０枚のうち最も悪いものを評価Ｚとした。評価基準は次のとおりである。
Ａ：飛び散りが１９個以下
Ｂ：２０個以上２９個以下
Ｃ：３０個以上３９個以下
Ｄ：４０個以上４９個以下
【０１６４】
（５）総合判定
上記評価Ｓから評価Ｚにおける評価ランクを数値化し（Ａ＝５、Ｂ＝４、Ｃ＝３、Ｄ＝２、Ｅ＝０）、合計値を以下の基準により判定を行った。
Ａ：３７以上４０以下
Ｂ：３２以上３６以下
Ｃ：２８以上３１以下
Ｄ：２０以上２７以下
Ｅ：１９以下
【０１６５】
実施例１では、いずれの評価においても、非常に良好な結果であった。評価結果を表４〜６に示す。
【０１６６】
〈実施例２および３〉
磁性キャリア２および３をそれぞれ使用して、実施例１と同様に、実施例１と同じトナーと磁性キャリアの比率で二成分系現像剤および補給用現像剤を調製した。得られた現像剤を用いる以外は実施例１と同様にして評価を行った。
実施例２および３は、実施例１に対して、磁性キャリアコアの表面のヒドロキシ基に反応させる化合物が異なるが、いずれも水分吸着量が少なく、非常に良好な結果であった。評価結果を表４〜６に示す。
【０１６７】
〈実施例４〉
磁性キャリア４を使用して、実施例１と同様に、実施例１と同じトナーと磁性キャリアの比率で二成分系現像剤および補給用現像剤を調製した。得られた現像剤を用いる以外は実施例１と同様にして評価を行った。
実施例４では、実施例１に対して、磁性キャリアコアの表面のヒドロキシ基にステアリン酸を反応させることなく、処理を施したものである。その結果、磁性キャリアの吸着水分量がわずかに高くなった。その影響で、環境変動に対する帯電安定性が若干低下した。
その結果、Ｎ／ＬからＨ／Ｈへの環境変化によって、色味変動や飛び散り性にわずかな影響が出たが、問題は無かった。また、それ以外は非常に良好な結果であった。評価結果を表４〜６に示す。
【０１６８】
〈実施例５および６〉
磁性キャリア５および６をそれぞれ使用して、実施例１と同様に、実施例１と同じトナーと磁性キャリアの比率で二成分系現像剤および補給用現像剤を調製した。得られた現像剤を用いる以外は実施例１と同様にして評価を行った。
実施例５および６では、実施例４に対して、磁性キャリアコア表面に処理を施す化合物の種類が異なる。水分吸着量や評価結果は、実施例４対して大きな差は無く、色味変動や飛び散り性はわずかに影響が出たが、問題無かった。また、それ以外は非常に良好な結果であった。評価結果を表４〜６に示す。
【０１６９】
〈実施例７〉
磁性キャリア７を使用して、実施例１と同様に、実施例１と同じトナーと磁性キャリアの比率で二成分系現像剤および補給用現像剤を調製した。得られた現像剤を用いる以外は実施例１と同様にして評価を行った。
実施例７も、実施例６と同様に、実施例４に対して、処理を施す化合物の種類が異なるが、実施例６に比べ、水分吸着量が多くなっている。このため、色味安定性も実施例６に比べて若干低下したが、問題は無かった。また、それ以外は非常に良好な結果であった。評価結果を表４〜６に示す。
【０１７０】
〈実施例８〉
磁性キャリア８をそれぞれ使用して、実施例１と同様に、実施例１と同じトナーと磁性キャリアの比率で二成分系現像剤および補給用現像剤を調製した。得られた現像剤を用いる以外は実施例１と同様にして評価を行った。
実施例８は、実施例２に対して、化合物の種類や量が異なり、水分吸着量がさらに多くなっている。その結果に準じて、画像の濃度安定性にも若干影響が出た。評価結果を表４〜６に示す。
【０１７１】
〈実施例９〜１１〉
磁性キャリア９〜１１をそれぞれ使用して、実施例１と同様に、実施例１と同じトナーと磁性キャリアの比率で二成分系現像剤および補給用現像剤を調製した。得られた現像剤を用いる以外は実施例１と同様にして評価を行った。
実施例９〜１１では、粒子の空孔部に、ヒドロキシ基を有する樹脂を充填した多孔質磁性粒子を使用している。
【０１７２】
実施例９では、ヒドロキシ基にステアリン酸を反応させることで、実施例１と同様に、水分吸着量が少なく、いずれの評価も非常に良好な結果であった。評価結果を表４〜６に示す。
【０１７３】
実施例１０では、磁性キャリアコアの種類が異なる以外は、実施例５と同じ処理を施したものとなっている。磁性キャリアコアの違いから、飛び散り性とカブリについて、評価結果に若干の違いがあるが、濃度と色味の安定性は実施例５と同程度であった。実施例１０は、色味変動やカブリ以外は非常に良好な結果であった。評価結果を表４〜６に示す。
【０１７４】
実施例１１では、磁性キャリアコアの種類が異なる以外は、実施例８と同じ処理を施したものとなっている。磁性キャリアコアの違いから、飛び散り性とカブリについて、評価結果に若干の違いがあるが、水分吸着量や、濃度と色味の安定性は実施例８と同程度であった。評価結果を表４〜６に示す。
【０１７５】
〈実施例１２および１３〉
磁性キャリア１２および１８をそれぞれ使用して、実施例１と同様に、実施例１と同じトナーと磁性キャリアの比率で二成分系現像剤および補給用現像剤を調製した。得られた現像剤を用いる以外は実施例１と同様にして評価を行った。
【０１７６】
実施例１２では、化合物の種類や量の影響で、水分吸着量が多くなった。水分吸着量が多くなった分、濃度、色味変動やカブリに差が生じた。評価結果を表４〜６に示す。
【０１７７】
また、実施例１３では、磁性キャリアコアに乾燥工程を加えなかった。その影響で、実施例１２に比べ、環境安定性が若干低下した。評価結果を表４〜６に示す。
【０１７８】
〈比較例１〉
磁性キャリア１３を使用して、実施例１と同様に、実施例１と同じトナーと磁性キャリアの比率で二成分系現像剤および補給用現像剤を調製した。得られた現像剤を用いる以外は実施例１と同様にして評価を行った。
比較例１では、実施例１２の処理量をさらに少なくしたため、水分吸着量も多くなっている。そのため、環境変動に対する帯電安定性が低下した。また、特にＮ／Ｌ環境からＨ／Ｈ環境へ変動した際、水分量の脱離が追い付かないためか、濃度や色味の変動差が大きく、目立つようになった。評価結果を表４〜６に示す。
【０１７９】
〈比較例２〉
磁性キャリア１４を使用して、実施例１と同様に、実施例１と同じトナーと磁性キャリアの比率で二成分系現像剤および補給用現像剤を調製した。得られた現像剤を用いる以外は実施例１と同様にして評価を行った。
比較例２では、処理剤としてアミノシランカップリング剤を、樹脂のヒドロキシ基に反応させた磁性キャリアコアを使用している。これにより水分吸着性は改善されたが、処理剤の影響で、Ｈ／Ｈ環境からＮ／Ｌ環境に変動後の濃度や色味変動が、実施例１に対して目立つようになった。評価結果を表４〜６に示す。
【０１８０】
〈比較例３〉
磁性キャリア１５を使用して、実施例１と同様に、実施例１と同じトナーと磁性キャリアの比率で二成分系現像剤および補給用現像剤を調製した。得られた現像剤を用いる以外は実施例１と同様にして評価を行った。
比較例３では、磁性キャリアコア樹脂のヒドロキシ基に短鎖脂肪酸を処理させている。比較例３の化合物では、十分な水分吸着量を抑制するには至らず、どちらの環境変動に対しても、特に色味変動が、実施例１に対して目立つようになった。評価結果を表４〜６に示す。
【０１８１】
〈比較例４〉
磁性キャリア１６を使用して、実施例１と同様に、実施例１と同じトナーと磁性キャリアの比率で二成分系現像剤および補給用現像剤を調製した。得られた現像剤を用いる以外は実施例１と同様にして評価を行った。
比較例４では、ギ酸を反応させることなく、処理を施したものである。比較例４の化合物では、比較例３に比べてさらに水分吸着量が増え、特にＮ／Ｌ環境からＨ／Ｈ環境への変動に対して濃度や色味変動、カブリの悪化が目立つようになった。評価結果を表４〜６に示す。
【０１８２】
〈比較例５〉
磁性キャリア１７を使用して、実施例１と同様に、実施例１と同じトナーと磁性キャリアの比率で二成分系現像剤および補給用現像剤を調製した。得られた現像剤を用いる以外は実施例１と同様にして評価を行った。
比較例５では、磁性キャリアコアの表面に何も処理を施さないものである。比較例５では、水分吸着量が多く、環境変動に対して出力画像の濃度、色味変動、カブリおよび飛び散りなど、様々な点が、実施例１に対して目立つようになった。評価結果を表４〜６に示す。
【０１８３】
【表４】
2015179258.tif 000007
【０１８４】
【表５】
2015179258.tif 000008
【０１８５】
【表６】
2015179258.tif 000009
【符号の説明】
【０１８６】
１、１Ｋ、１Ｙ、１Ｃ、１Ｍ：電子写真感光体（静電潜像担持体）、２、２Ｋ、２Ｙ、２Ｃ、２Ｍ：帯電器、３、３Ｋ、３Ｙ、３Ｃ、３Ｍ：像露光器、４、４Ｋ、４Ｙ、４Ｃ、４Ｍ：現像器、５：現像容器、６、６Ｋ、６Ｙ、６Ｃ、６Ｍ：現像剤担持体、７：マグネット、８：規制部材、９：中間転写体、１０Ｋ、１０Ｙ、１０Ｃ、１０Ｍ：一次転写帯電器、１１：転写帯電器、１２：記録媒体（転写材）、１３：定着器、１４：中間転写体クリーナー、１５、１５Ｋ、１５Ｙ、１５Ｃ、１５Ｍ：クリーナー、１６：前露光器
【図１】
2015179258.tif 000011
【図２】
2015179258.tif 000012
【図３】
2015179258.tif 000013